(57)【要約】【課題】直接肌に触れる部分はコットン繊維１００％の構成でありながら、所要の強度を備えた、吸収性物品のためのトップシートを得る。【解決手段】吸収性物品１０のためのトップシート１１である。このトップシート１１は、コットン不織布１５と、熱可塑性樹脂繊維を構成繊維とするスパンボンド不織布１６とが積層されており、かつ、コットン不織布１５とスパンボンド不織布１６とが構成繊維同士の三次元的な交絡により一体化している。【選択図】図１
0003218416.tif 000002
【実用新案登録請求の範囲】
【請求項１】
吸収性物品のためのトップシートであって、コットン不織布と、熱可塑性樹脂繊維を構成繊維とするスパンボンド不織布とが積層されており、かつ、コットン不織布とスパンボンド不織布とが構成繊維同士の三次元的な交絡により一体化していることを特徴とする吸収性物品のためのトップシート。
【請求項２】
コットン不織布は撥水性を有することを特徴とする請求項１記載の吸収性物品のためのトップシート。
【請求項３】
スパンボンド不織布の表面に、構成繊維にコットン繊維を含む第３の不織布がさらに積層されていることを特徴とする請求項１または２記載の吸収性物品のためのトップシート。
【請求項４】
スパンボンド不織布を構成する熱可塑性樹脂繊維は、少なくとも繊維表面がオレフィン系樹脂にて形成されていることを特徴とする請求項１から３までのいずれか１項記載の吸収性物品のためのトップシート。
【請求項５】
表面にエンボス模様が付与されていることを特徴とする請求項１から４までのいずれか１項記載の吸収性物品のためのトップシート。
【請求項６】
請求項１から５までのいずれか１項に記載の吸収性物品のトップシートを備えていることを特徴とする吸収性物品。
【請求項７】
トップシートのほかにバックシートを備えていることを特徴とする請求項６記載の吸収性物品。
【請求項８】
トップシートとバックシートとの間に吸収体を備えていることを特徴とする請求項７記載の吸収性物品。
【請求項９】
トップシートと吸収体との間にセカンドシートを備えていることを特徴とする請求項８記載の吸収性物品。
【考案の詳細な説明】
【技術分野】
【０００１】
本考案は、使い捨ておむつ、生理用ナプキン、パンティライナーなどの吸収性物品のためのトップシートに関する。
【背景技術】
【０００２】
この種の吸収性物品の断面構造は、大別して、表面部材としてのトップシートと、吸収体と、防漏れのためのバックシートとの３層を有したものが一般的である。人体から分泌される体液は、トップシートに素早く引き込まれ、かつ透過されて、トップシートの下の吸収体へ移動し、吸収拡散される。したがって、トップシートには液透過性が要求される。このためトップシートには、疎水性の合成繊維にて構成されたきわめて薄い不織シートや、孔開きフィルムが多く使用されている。しかし、吸収性物品のトップシートは、直接肌に触れる部分であることから、合成繊維のみからなるシートでは、痒みやかぶれ等が発生する場合がある。
【０００３】
これを防止するためにはトップシートに天然素材を用いれば良いのであり、代表的な天然素材としては、コットン繊維が挙げられる。一般のコットン繊維は、漂白された脱脂綿である。これは、漂白前に精錬処理が施されて繊維表面のワックスや天然油脂が除去されたもの、すなわち脱脂されたものである。しかし、このようなコットン繊維すなわち脱脂綿繊維を吸収性物品のトップシートを構成する繊維として適用すると、コットン繊維自身が吸液性、保液性に優れるため、分泌された体液は、表面シートを透過せず、ここで吸収・保液してしまう。このため、着用者にべたつきによる不快感を与えやすい。
【０００４】
このような不快感を解消するために、特許文献１においては、天然油脂が付着した脱脂綿とオレフィン系繊維とを含有するとともに特定の開孔を有した不織布を、吸収性物品のトップシートに用いることが記載されている。
【先行技術文献】
【特許文献】
【０００５】
【特許文献１】特開２００５−１３９５９４号公報
【考案の概要】
【考案が解決しようとする課題】
【０００６】
しかし、より快適な肌触りを求めるのであれば、直接肌に触れる部分はコットン繊維１００％の構成であることが望ましい。ところが、コットン繊維は合成樹脂繊維に比べて強度が低く、このため、たとえば製造工程において破れが生じる可能性があり、慎重な扱いが求められる。
【０００７】
本考案の課題は、直接肌に触れる部分はコットン繊維１００％の構成でありながら、所要の強度を備えた、吸収性物品のためのトップシートを得ることにある。
【課題を解決するための手段】
【０００８】
すなわち本考案は、下記を要旨とするものである。
【０００９】
（１）吸収性物品のためのトップシートであって、コットン不織布と、熱可塑性樹脂繊維を構成繊維とするスパンボンド不織布とが積層されており、かつ、コットン不織布とスパンボンド不織布とが構成繊維同士の三次元的な交絡により一体化していることを特徴とする吸収性物品のためのトップシート。
【００１０】
（２）コットン不織布は撥水性を有することを特徴とする（１）の吸収性物品のためのトップシート。
【００１１】
（３）スパンボンド不織布の表面に、構成繊維にコットン繊維を含む第３の不織布がさらに積層されていることを特徴とする（１）または（２）の吸収性物品のためのトップシート。
【００１２】
（４）スパンボンド不織布を構成する熱可塑性樹脂繊維は、少なくとも繊維表面がオレフィン系樹脂にて形成されていることを特徴とする（１）から（３）までのいずれかの吸収性物品のためのトップシート。
【００１３】
（５）表面にエンボス模様が付与されていることを特徴とする（１）から（４）までのいずれかの吸収性物品のためのトップシート。
【００１４】
（６）上記（１）から（５）までのいずれかの吸収性物品のトップシートを備えていることを特徴とする吸収性物品。
【００１５】
（７）トップシートのほかにバックシートを備えていることを特徴とする（６）の吸収性物品。
【００１６】
（８）トップシートとバックシートとの間に吸収体を備えていることを特徴とする（７）の吸収性物品。
【００１７】
（９）トップシートと吸収体との間にセカンドシートを備えていることを特徴とする（８）の吸収性物品。
【考案の効果】
【００１８】
本考案の吸収性物品のためのトップシートによれば、コットン不織布と、熱可塑性樹脂繊維を構成繊維とするスパンボンド不織布とが積層されており、かつ、コットン不織布とスパンボンド不織布とが構成繊維同士の三次元的な交絡により一体化しているため、コットン不織布を吸収性物品における直接肌に当たる部材とすることで良好な肌触り性を達成することができる。しかも、コットン不織布に熱可塑性樹脂繊維を構成繊維とするスパンボンド不織布が積層されており、かつ、コットン不織布とスパンボンド不織布とが構成繊維同士の三次元的な交絡により一体化しているため、熱可塑性樹脂繊維を構成繊維とするスパンボンド不織布がコットン不織布を補強するように機能し、このため所要の強度を備えたトップシートとすることができる。
【図面の簡単な説明】
【００１９】
【図１】本考案の実施の形態のトップシートの断面構造を示す図である。
【図２】本考案の他の実施の形態のトップシートの断面構造を示す図である。
【図３】図２のトップシートを製造するための製造装置の一例を示す図である。
【考案を実施するための形態】
【００２０】
図１において、１０は、使い捨ておむつ、生理用ナプキン、失禁パット、パンティライナーなどの吸収性物品である。この図１に例示される吸収性物品１０は、トップシート１１と、セカンドシート１２と、吸収体１３と、バックシート１４とがこの順に配置されたものである。
【００２１】
トップシート１１は、コットン不織布１５と、熱可塑性樹脂繊維を構成繊維とするスパンボンド不織布１６とが積層された構成である。
【００２２】
コットン不織布１５は、コットン繊維を主たる構成繊維とする。コットン不織布１５を構成するコットン繊維は、撥水性を有することにより通常の吸水性は有しないものであることが好ましい。そのようなものであると、良好な肌触り性を保ったうえで、体液を吸収性物品１０の表面部に留めずにその内部に向けて通過させることができる。撥水性を有するコットン繊維は、通常のコットン繊維の表面に適量の撥水剤を付着させることなどにより得られるものである。そのための撥水剤としては、親油型グリセリン脂肪酸エステルが好ましく、その中でも親油性モノステアリン酸グリセルあるいは親油性モノオレイン酸グリセルが特に好ましい。また、撥水剤として、カルボン酸アミドも好ましく用いることができ、またその中でもステアリン酸アミドが特に好ましい。これらの撥水剤は、その付着量が０．１〜１．０質量％であることが好ましい。コットン不織布１５の目付は、１５〜２５ｇ／ｍ２が適当である。
【００２３】
スパンボンド不織布１６の構成繊維を形成する熱可塑性樹脂は、撥水性樹脂であることが、きわめて好ましい。撥水性樹脂の代表例として、ポリオレフィン系重合体を挙げることができる。詳細には、ポリプロピレン、ポリエチレン、エチレンとプロピレンとの共重合体、またはこれらのブレンド体等が挙げられる。熱可塑性樹脂繊維は、少なくとも繊維表面がオレフィン系重合体にて構成されていることが好ましい。このような熱可塑性樹脂繊維の繊維形態としては、上記したポリオレフィン系重合体単独からなる単相型の繊維が挙げられる。あるいは、芯部を鞘部が覆っている芯鞘複合の繊維であって、鞘部にポリエチレンが配されるとともに芯部にポリエステルが配された芯鞘複合繊維等が挙げられる。少なくとも繊維表面がポリオレフィン系重合体にて構成された繊維を採用することにより、構成繊維同士が接触点で熱融着されたスパンボンド不織布１６に所要の強度と適度の疎水性とを付与することができる。また、鞘部にポリエチレンが配されるとともに芯部にポリエステルが配された芯鞘複合繊維である場合は、一体化前の不織ウエブにエアスルー方式や熱エンボス方式等で熱処理を施して、鞘部のポリエチレンを溶融または軟化させて熱接着成分として機能させることによって得られるスパンボンド不織布１６の、ひいては後述のようにして最終的に得られるトップシート１１の、形態保持性の向上および機械的強力の向上を図ることができる。
【００２４】
スパンボンド不織布１６において、その構成繊維である熱可塑性樹脂繊維は、その単糸繊度が１〜８デシテックスであることが適当である。またスパンボンド不織布１６の目付は、１５〜２５ｇ／ｍ２が適当である。これらは、トップシート１１の柔軟性や、後述するコットン不織布１５の構成繊維との交絡性を考慮したものである。
【００２５】
トップシート１１を構成するコットン不織布１５とスパンボンド不織布１６とは、これらの不織布の構成繊維同士の三次元的な交絡によって一体化され、詳細には、コットン不織布１５の構成繊維である短繊維のコットン繊維が、スパンボンド不織布１６の構成繊維である長繊維の熱可塑性樹脂繊維に絡み付くことによって一体化され、それによって一体構造のトップシート１１が構成されている。このような三次元的な交絡は、両不織布１５、１６を重ねた状態で高圧水流を付与することによって、達成することができる。
【００２６】
図示の吸収性物品１０において、そのセカンドシート１２と吸収体１３とバックシート１４とは、下記のように、それぞれ公知のものと同様の材料にて構成することができる。
【００２７】
すなわち、セカンドシート１２は、吸収体１３にて吸収した体液がトップシート１１側へ逆戻りすることを防止するものであって、たとえば、合成繊維製不織布が多く用いられており、より具体的には、エアスルー方式により得られる短繊維不織布やスパンレース不織布、スパンボンド不織布などを用いることができる。  
【００２８】
吸収体１３の素材としては、一般的に用いられている吸収材料を用いればよく、たとえば、フラッフ状パルプと吸水性ポリマーとにより構成されるものが挙げられる。吸水性ポリマーは、吸収体を構成するパルプ中に粒状粉として混入させるとよい。フラッフ状パルプとしては、合成パルプやセルロース系パルプ、広葉樹パルプ、針葉樹パルプなどを挙げることができる。
【００２９】
バックシート１４は、このバックシート１４とトップシート１１とをヒートシールすることによって袋体を形成し、この袋体の内部に吸収体１３を収容するためのものである。またバックシート１４は、吸収体１３が吸収した液が外部に漏れ出さないように、この液に対する透過性を有しないことが必要である。つまり、防漏れシートとして機能するものである。このため、バックシート１４のための素材としては、遮水性を有する樹脂シートであって、ポリエチレン系やポリプロピレン系などのポリオレフィン系のシートが挙げられる。このポリオレフィン系シートは、柔軟性の点から好ましい。また、前記したポリオレフィン系シートと不織布とを積層したラミネート不織布などを好ましく挙げることができる。
【００３０】
吸収性物品１０は、その表面に凹凸感を付与したものとすることができる。すなわち、スパンボンド不織布１６は、上述のように熱可塑性樹脂繊維にて構成されているため、このスパンボンド不織布１６とコットン不織布１５とが一体化したものに、熱エンボス加工を行って、スパンボンド不織布１６に賦形されたエンボス模様によって、コットン不織布１５の表面にもエンボス模様を良好に現すことができて、一体化構造のトップシート１１の表面に凹凸を現すことができる。すなわち、熱エンボス加工によってスパンボンド不織布１６における一部の繊維を軟化させて賦形した凹凸にもとづき、軟化しないコットン不織布１５にも、スパンボンド不織布１６と一体化していることによってエンボス模様を出現させることができる。これによって、表面に肌触りのよいコットンが配されかつ凹凸感を有するトップシート１１およびこのトップシート１１を用いた吸収性物品を得ることができる。
【００３１】
図２を参照して、本考案の吸収性物品１０のトップシート１１の他の実施の形態について説明する。図２においては、セカンドシートと吸収体とバックシートとは図示を省略して、トップシート１１のみを図示する。この図２の実施の形態においては、トップシート１１は、コットン不織布１５と、スパンボンド不織布１６と、コットン繊維を含む第３の不織布１７との３層が、この順に積層されかつ構成繊維同士の三次元的な交絡によって一体化された構成である。
【００３２】
この図２の実施の形態においては、トップシート１１における体液の通過性を良好にするために、第３の不織布１７におけるコットン繊維は、撥水性を有することにより吸水性は有しない繊維とされることが好ましい。撥水性を有するコットン繊維は、コットン不織布１５の場合と同様に、通常のコットン繊維の表面に適量の撥水剤を付着させることなどにより得られるものである。
【００３３】
図３は、図２に示されるトップシート１１を製造するための製造装置の構成を示す。ここで２１は第１のカード機、２２はスパンボンド不織布１６を巻き上げたシートロール、２３は第２のカード機である。第１および第２のカード機２１、２３は、コットン繊維を梳綿処理するためのものである。第１のカード機２１からの第１のコットン不織ウエブ２４と、シートロール２２からのスパンボンド不織布１６と、第２のカード機２３からの第２のコットン不織ウエブ２５とがこの順序で積層される。その積層体は、高圧水流発生装置２６に通され、ノズルから噴出される高圧水流を受けることで、第１および第２のコットン不織ウエブ２４、２５の構成繊維が、これら構成繊維同士において、またスパンボンド不織布１６の構成繊維と、相互に絡み合う。その結果、コットン不織布１５とスパンボンド不織布１６とコットン繊維を含む第３の不織布１７とが、この順に積層された状態で一体化される。この一体化物の表面にたとえば図示のキスコータ２７によって撥水剤が付与されることで、図２に示されるトップシート１１が得られる。
【００３４】
図２に示されるトップシート１１に代えて、図１に示されるトップシート１１を製造する際には、たとえば、図３に示される第２のカード機２３の運転を停止して、第２のコットン不織ウエブ２５を供給しないようにすれば良い。
【００３５】
本考案の実施の形態の吸収性物品は、図１に示した以外の構成とすることもできる。たとえばセカンドシート１２を用いない構成とすることができ、その場合は、トップシート１１と吸収体１３とバックシート１４とがこの順に積層された構成となる。あるいは、セカンドシート１２と吸収体１３との両者をともに用いない構成とすることもできる。その場合は、トップシート１１とバックシート１４との２層が積層された構成となる。このような２層構造は、たとえばパンティライナーに適用することができる。
【実施例】
【００３６】
以下の実施例における各種物性は、下記のようにして評価した。
【００３７】
（１）不織布の目付け（ｇ／ｍ２）
試料の不織布を１０ｃｍ×１０ｃｍのサイズに裁断し、標準状態にて、天秤にて秤量した。秤量値を１ｍ２あたりの質量に換算し、目付けとした。なお、測定は同一の試料について１０回行い、その平均値を目付けの値として採用した。
【００３８】
（２）不織布の液残り量（ｇ）
１０ｃｍ角に切り出した濾紙（ＡＤＶＡＮＴＥＣ社製  Ｎｏ２）を５枚重ねた上に、１０ｃｍ角にカットしたエアスルー不織布（ポリプロピレン／ポリエチレン、３.３ｄｔｅｘ、目付２０g／ｍ２）を１枚重ねた。その上に予め質量を測定した試料の不織布を１枚重ねた。試料の不織布上より３７℃に加温した人工経血を３ｃｃ滴下し、５分後不織布の質量を測定した。そして、次式から、液残り量を算出した。
液残り量（ｇ）＝滴下後の不織布質量−初期の不織布質量
この液残り量の値が小さいほど、「べたつき感」が少ないトップシートと評価することができる。
【００３９】
（３）液の広がり（ｍｍ）
１０ｃｍ角に切り出した濾紙（ＡＤＶＡＮＴＥＣ社製  Ｎｏ２）を２枚重ねた上に、１０ｃｍ×１０ｃｍにカットした試料の不織布を３枚重ねた。これらの３枚重ねの不織布の上よりマイクロピペットを用いて染色液（水１５０ｃｃにカヤステイン付属スプーン１杯分を溶解したもの）１ｃｃを滴下した。そして、５分間静置した後、３枚重ね不織布のうち、最も上に位置する不織布１枚のみを取出し、その不織布を白い紙の上に載置して、タテとヨコに広がった距離（ｍｍ）を測定し、タテに広がった距離とヨコに広がった距離との合計値を「液の広がり」とした。
【００４０】
（４）剥離強力（Ｎ／５ｃｍ）
幅５０ｍｍ×長さ（タテ方向）１５０ｍｍの試験片を５枚採取し、試験片の層間を長手方向に辺から５０ｍｍ剥離して、測定用試料とした。そして、定速伸張型引張試験機を用いて、つかみ間隔５０ｍｍ、引張速度２００ｍｍ／分にてＴ剥離として５０ｍｍを剥離した。その際に得られたチャートより、極大値の大きいもの順次３点、小さいもの順次３点の計６点の平均値を算出し、測定数Ｎ個を平均した値を剥離強力（Ｎ／５ｃｍ）とした。
【００４１】
（５）引張強力（Ｎ／５ｃｍ）
ＪＩＳ−Ｌ−１９０６（２０００年）Ａに記載の方法に準じて測定した。すなわち、試料巾５ｃｍの短冊状態試料片を準備し、定速伸張型引張試験機（東洋ボールドウィン社製  テンシロン  型式：ＵＴＭ−４−１００）を用いて、試料片をチャック間１０ｃｍ、引張速度１０ｍ／分で伸張し、各試料片の破断したときの荷重を引張強力とした。なお、試料片は、タテ方向のみ５点準備し、５点について測定した値の平均値を引張強力とした。
【００４２】
（実施例１）
木綿繊維１００質量％を集積した目付け１５ｇ／ｍ２の繊維ウエブを準備した。また、スパンボンド不織布として、ユニチカ社製「パスライト」（銘柄Ｓ０１５３ＷＧＥ  ポリエチレンテレフタレート／ポリエチレン・芯／鞘型複合繊維、単糸繊度７ｄｔｅｘ、目付け１５ｇ／ｍ２）を用意した。パスライトの上に木綿繊維製の繊維ウエブを積層して、目付け３０ｇ／ｍ２の積層ウエブとした。次いでこの積層ウエブを１００メッシュの支持体上に載置し、プレウエット工程を実施した後、ノズル孔径０．１ｍｍの噴射孔が孔間隔０．６ｍｍで横一列に配列された噴射装置を用いて、繊維ウエブ側より噴射圧力２．８ＭＰａで水流を付与し、木綿繊維相互間を交絡させた。その後、さらに繊維ウエブ側から５．５ＭＰａの噴射圧力で２回処理した。それによって、木綿繊維相互間を交絡するとともに、木綿繊維とパスライトの構成繊維とを交絡して複合不織布とした。得られた複合不織布の評価結果を表１に示す。
【００４３】
【表１】
0003218416.tif 000003
【００４４】
（実施例２）
実施例１で用いた木綿繊維を、天然油脂が付着した漂白綿繊維（丸三産業社製、以下「未脱脂漂白綿」と称す）に変更した。そして、それ以外は実施例１と同様にして、複合シートを得た。得られた複合不織布の評価結果を表１に示す。
【００４５】
（実施例３）
未脱脂漂白綿を集積した目付け１５ｇ／ｍ２の繊維ウエブを準備した。また、スパンボンド不織布として、実施例１で用いたのと同じパスライトを用意した。パスライトの上に繊維ウエブを載置して、目付け３０ｇ／ｍ２の積層ウエブとした。次いでこの積層ウエブを１００メッシュ状の支持体上に担持して、繊維ウエブ側より噴射圧力２．８ＭＰａで水流を付与し、木綿繊維相互間を交絡させた。次いで１０メッシュのコンベアネット上で、繊維ウエブ側から５．５ＭＰａの噴射圧力で２回処理した。これによって、木綿繊維相互間を交絡するとともに、木綿繊維とパスライトの構成繊維とを交絡して複合不織布とした。得られた不織布の評価結果を表１に示す。
【００４６】
（実施例４）
実施例３と同様にして複合不織布を得た後、一対のマングルロールにて余剰水分を除去した。そして、漂白綿繊維側に、オクタデカンアミドを主成分とする油剤（洛東化成工業社製  商品名：ＵＲＤ−ＳＴ１００）を、有効成分量として１．５質量％付着するようスプレーで塗付した。それにより得られた不織布の評価結果を表１に示す。
【００４７】
（比較例１）
木綿繊維１００質量％を集積した目付け３０ｇ／ｍ２の繊維ウエブを準備した。次いでこの繊維ウエブを１００メッシュの支持体上に載置し、プレウエット工程を実施した後、ノズル孔径０．１ｍｍの噴射孔が孔間隔０．６ｍｍで横一列に配列された噴射装置を用いて、繊維ウエブ側より噴射圧力２．８ＭＰａで水流を付与し、木綿繊維相互間を交絡させて不織布とした。得られた不織布の評価結果を表１に示す。
【００４８】
実施例１〜４の不織布は、不織布強力が高く、液残り量が少なく、かつ広がりが少ないものであり、したがってトップシートとして好適に使用出来るものであった。
【００４９】
これに対し比較例１の不織布は、コットン１００％であって、スパンボンド不織布を積層一体化したものではなかったため、実施例１〜４の不織布に比べて引張強力が低く、また液の広がりや液残り量についても、実施例１〜４の不織布に比べて劣るものであった。
【００５０】
なお、実施例１〜４の不織布についての剥離強力の測定においては、コットン不織布とスパンボンド不織布とが剥離する前に、３．５Ｎ／５ｃｍの荷重をかけた時点でコットン不織布が破断した。つまり、剥離強力自体は測定不能な状態であり、コットン不織布とスパンボンド不織布とは十分良好に交絡一体化したものであり、容易に剥離するものではなく耐久性を有すると判断できるものであった。
【符号の説明】
【００５１】
１０    吸収性物品
１１    トップシート
１５    コットン不織布
１６    スパンボンド不織布
１７    第３の不織布
【図１】
0003218416.tif 000004
【図２】
0003218416.tif 000005
【図３】
0003218416.tif 000006